(57)【要約】【課題】本発明は、予め断面が矩形に成形された鋼管に対して、その端部を断面の矩形形状を維持しながら縮径させる縮径方法、これに用いる縮径用治具及び縮径用金型、並びに前記方法によって縮径加工された鋼管を提供することを課題とする。【解決手段】予め断面が矩形に成形された鋼管に対して、芯金と押しダイスとからなる縮径用治具による第１工程と、上型及び下型からなる縮径用金型による第２工程とによって縮径する縮径方法である。【選択図】図１
2014030846.tif 000002
【特許請求の範囲】
【請求項１】
予め断面が矩形に成形された鋼管を縮径する方法であって、
断面が十字の棒状に形成され、一端が固定されている芯金の他端側から、芯金が鋼管に内挿されるように鋼管を芯金に差し込み、
長手方向に２列の凸部が設けられた押しダイスの凸部が鋼管に当接するように、鋼管の上面側と下面側から鋼管を押しダイスで挟み、
芯金が差し込まれた鋼管ごと、押しダイスの上面側から下方に押圧して、
鋼管の上面及び下面をそれぞれ波状に加工しながら、鋼管の上面と下面の各２箇所の角部を各面の中心側に巻き込むようにして角部を維持したまま、
鋼管の鉛直方向の長さ（側面の長さ）を縮径する第１工程と、
最奥部から縮径させる長さ分まで若干内径が小さく、入口付近は縮径前の鋼管と同一の径になるように隙間が形成されており、
隙間の最奥部の中心に矩形の突起が設けられ、その周囲に溝が形成された上型と下型とからなる金型の隙間に、
芯金から引き抜いた鋼管を第１工程によって波状に加工された面が両側面を向くようにして、
金型の最奥部に設けられた突起の周囲の溝に鋼管の先端が嵌るように収め、
鋼管が収められた金型ごと、金型の上面側から下方に押圧して、
鋼管の鉛直方向の長さ（側面の長さ）を縮径する第２工程と、
によって鋼管を縮径することを特徴とする縮径方法。
【請求項２】
予め断面が矩形に成形された鋼管を縮径するために用いる縮径用治具であって、
長手方向に２列の凸部が設けられた押しダイスと、
一端が固定され、断面が十字の棒状に形成された芯金と、
からなり、
芯金は、固定されていない他端側から、鋼管に内挿されるように鋼管に差し込まれ、
押しダイスは、凸部が鋼管に当接するように、鋼管の上面側と下面側から挟み、
芯金が差し込まれた鋼管ごと、押しダイスの上面側から加えられる押圧力によって、
鋼管の上面及び下面をそれぞれ波状に加工しながら、鋼管の上面と下面の各２箇所の角部を各面の中心側に巻き込むようにして角部を維持したまま、
鋼管の鉛直方向の長さ（側面の長さ）を縮径する
ことを特徴とする縮径用治具。
【請求項３】
予め断面が矩形に成形された鋼管を縮径するために用いる縮径用金型であって、
最奥部から縮径させる長さ分まで若干内径が小さく、入口付近は縮径前の鋼管と同一の径になるようにして鋼管が縮径される形と同一の隙間が形成され、
隙間の最奥部の中心に矩形の突起が設けられ、その周囲に溝が形成された１つの型を水平方向に切断してできた同一形状の上型と下型とからなり、
隙間の最奥部の突起の周囲の溝に鋼管の先端が嵌るように、鋼管の波状に加工されて縮径された相対する面を両側面に向けて隙間内に鋼管を収め、
鋼管が収められた金型ごと、金型の上面側から加えられる押圧力によって、
鋼管の鉛直方向の長さ（側面の長さ）を縮径する
ことを特徴とする縮径用金型。
【請求項４】
予め断面が矩形に成形された鋼管を縮径した鋼管であって、
断面が十字の棒状に形成され、一端が固定されている芯金の他端側から、芯金が鋼管に内挿されるように鋼管を芯金に差し込み、
長手方向に２列の凸部が設けられた押しダイスの凸部が鋼管に当接するように、鋼管の上面側と下面側から鋼管を押しダイスで挟み、
芯金が差し込まれた鋼管ごと、押しダイスの上面側から下方に押圧して、
鋼管の上面及び下面をそれぞれ波状に加工しながら、鋼管の上面と下面の各２箇所の角部を各面の中心側に巻き込むようにして角部を維持したまま、
鋼管の鉛直方向の長さ（側面の長さ）を縮径する第１工程と、
最奥部から縮径させる長さ分まで若干内径が小さく、入口付近は縮径前の鋼管と同一の径になるように隙間が形成されており、
隙間の最奥部の中心に矩形の突起が設けられ、その周囲に溝が形成された上型と下型とからなる金型の隙間に、
芯金から引き抜いた鋼管を第１工程によって波状に加工された面が両側面を向くようにして、
金型の最奥部に設けられた突起の周囲の溝に鋼管の先端が嵌るように収め、
鋼管が収められた金型ごと、金型の上面側から下方に押圧して、
鋼管の鉛直方向の長さ（側面の長さ）を縮径する第２工程と、
によって縮径加工されたことを特徴とする鋼管。
【発明の詳細な説明】
【技術分野】
【０００１】
本発明は、予め断面が矩形に成形された鋼管に対して、その端部を断面の矩形形状を維持しながら縮径させる縮径方法、これに用いる縮径用金型、及び前記方法によって縮径加工された鋼管に関する。
【背景技術】
【０００２】
従来、予め断面が矩形に成形された鋼管同士を連結させる方法として、鋼管同士を溶接により接合するか、Ｌ型ブラケットや差込ブラケット等で螺子留め固定する方法が一般的であった。
しかし、溶接の場合、まず溶接機が必要であるほか、溶接作業にも習熟している必要がある。
また、ブラケット等を用いる場合、溶接に比して作業性は良くなるものの、強固で頑丈なブラケットが必要であるため、材料費や運搬費の負担が増えるほか、重量も重くなるという問題があった。
【０００３】
このようなことから、端部を縮径させた断面が矩形の鋼管を、別の同じ鋼管（断面形状が矩形）に差し込む方法によって、鋼管同士を連結する方法が望まれていた。
しかし、予め断面が丸型に成形された鋼管の端部を縮径する加工は比較的容易にできるものの、予め断面が矩形に成形された鋼管の端部を縮径する加工は、断面が丸型の鋼管に対する方法と同様の方法を用いることができず極めて困難であった。
【０００４】
例えば、油圧ジャッキを使用して、予め断面が矩形に成形された鋼管の上面・下面方向、右側面・左側面方向からそれぞれ圧力をかけて、鋼管を縮径させる方法もあるが、時間がかかるうえに、そもそも油圧ジャッキを制御するための油圧機器類や電気機器などの高価で大掛かりな設備機器を必要とし、また、これらの設備機器が故障したときには高額な修理費用と修理の時間を要する。
【０００５】
そこで、下記特許文献１には、一方の管端が縮径された丸管を別の丸管の端部の開口部分に差し込んで連結した複数の丸管を、ロール成形によって外面から加工変形力を加えて異形管に成形する段付き異形管の製造方法が開示されている。
この方法によれば、連結部となる端部が縮径された異形管を製造することができ、異形管の端部を、別の異形管の端部の開口部分に差し込んで連結することができる。
【先行技術文献】
【特許文献】
【０００６】
【特許文献１】特許第３３５９９４７号公報
【発明の概要】
【発明が解決しようとする課題】
【０００７】
しかしながら、上記特許文献１に係る方法は、予め断面が丸型に成形された鋼管（丸管）をもとにして異形管に成形することはできても、予め断面が矩形に成形された鋼管をもとにして異形管を縮径することはできない。
つまり、上記特許文献１に係る方法は、予め断面が丸型に成形された鋼管（丸管）をもとにして、異形管を成形する場合に限定された方法である。
【０００８】
なお、予め断面が矩形に成形された鋼管を縮径加工するにあたっては、次の点が求められる。
【０００９】
１）縮径された部分の鋼管の断面形状が４つの角部を維持していること。
縮径後の鋼管は、別の縮径されていない鋼管の開口部に差し込んで連結して使用する。
しかし、縮径後の鋼管の断面形状が４つの角部を維持していない場合、別の縮径されていない鋼管の開口部に差し込んで連結した際に、縮径した鋼管が内部でガタついてしまい、安定して連結させることができない。
そのため、縮径前の鋼管の断面形状が４つの角部を有していたのと同様に、縮径後の鋼管の断面形状が４つの角部を有することが求められる。
【００１０】
２）縮径された部分において、鋼管が折れたり、接触や潰れが生じないこと。
鋼管が折れてしまうと、折れた箇所から亀裂が生じたり、錆が発生するなどして、強度が著しく低下してしまう。
また、縮径加工する際に、断面が矩形の隣接する辺同士の鋼管が接触したり、角部において潰れてしまうと、メッキや塗料、錆止めなどを塗布できない。
そのため、縮径された部分において、鋼管が折れたり、接触や潰れが生じないことが求められる。
【００１１】
３）縮径された部分の鋼管の断面形状に型ずれや、歪みが生じない。
縮径後の鋼管は、別の縮径されていない鋼管の開口部に差し込んで連結して使用する。
しかし、縮径された部分の鋼管に型ずれや歪みが生じている場合、大きな外力が加わったときに十分な強度を保てない。
そのため、鋼管の断面形状に型ずれや、歪みが生じないことが求められる。
【００１２】
４）縮径された部分の鋼管が延伸せず、肉厚が均一であること。
縮径された部分の鋼管に局所的な増肉が発生するなどの偏肉が生じることがある。
また、増肉されないとしても、管の軸方向に延伸するなどして縮径した分の鋼管の肉が寄ってしまうことがある。
偏肉や延伸は、縮径加工した鋼管の強度に影響するため、できるだけ偏肉や延伸を生じさせずに縮径することが求められる。
【００１３】
そこで、本発明は、上記の問題点に鑑み、予め断面が矩形に成形された鋼管に対して、その端部を断面の矩形形状を維持しながら縮径させる縮径方法、これに用いる縮径用金型、及び前記方法によって縮径加工された鋼管を提供することを課題とする。
【課題を解決するための手段】
【００１４】
本発明は、
予め断面が矩形に成形された鋼管を縮径する方法であって、
断面が十字の棒状に形成され、一端が固定されている芯金の他端側から、芯金が鋼管に内挿されるように鋼管を芯金に差し込み、
長手方向に２列の凸部が設けられた押しダイスの凸部が鋼管に当接するように、鋼管の上面側と下面側から鋼管を押しダイスで挟み、
芯金が差し込まれた鋼管ごと、押しダイスの上面側から下方に押圧して、
鋼管の上面及び下面をそれぞれ波状に加工しながら、鋼管の上面と下面の各２箇所の角部を各面の中心側に巻き込むようにして角部を維持したまま、
鋼管の鉛直方向の長さ（側面の長さ）を縮径する第１工程と、
最奥部から縮径させる長さ分まで若干内径が小さく、入口付近は縮径前の鋼管と同一の径になるように隙間が形成されており、
隙間の最奥部の中心に矩形の突起が設けられ、その周囲に溝が形成された上型と下型とからなる金型の隙間に、
芯金から引き抜いた鋼管を第１工程によって波状に加工された面が両側面を向くようにして、
金型の最奥部に設けられた突起の周囲の溝に鋼管の先端が嵌るように収め、
鋼管が収められた金型ごと、金型の上面側から下方に押圧して、
鋼管の鉛直方向の長さ（側面の長さ）を縮径する第２工程と、
によって鋼管を縮径することを特徴とする縮径方法である。
【００１５】
本発明によれば、予め断面が矩形に成形された鋼管に対して、矩形の断面形状を維持しながら縮径させることができる。
本発明の第１工程は、押しダイスと芯金の２種類の治具を用いてプレス機等によって押圧し、鋼管を縮径加工する。
【００１６】
押しダイスは、鋼管を縮径する長さの分だけ形成されており、鋼管に当接する面には、長手方向に２列の凸部が設けられている。
押しダイスは、凸部が鋼管に当接した状態で押圧されることで、鋼管の上面と下面の各２箇所の角部を各面の中心側に巻き込むようにして角部を維持したまま、鋼管の側面の長さを短くし（縮径し）、後記の芯金とともに使用することで、鋼管の上面及び下面を波状に曲げ加工することができる。
芯金は、鋼管を縮径する長さの分だけ形成されており、断面が十字の棒状に形成されている。
芯金は、一端が固定されており、他端側から芯金が鋼管に内挿されるように鋼管を差し込んで使用する。
芯金の十字に形成された上下の凸形状は、鋼管の上面及び下面が波状に曲げ加工される際に、上面及び下面が鋼管の軸芯方向に凹んで折れてしまわないように押さえになるものである。
したがって、芯金の上下の凸形状と押しダイスの凸部とによって、鋼管の上面及び下面を波状に曲げ加工することができる。
芯金の十字に形成された左右の凸形状は、上下の凸形状が押さえになって鋼管の上面及び下面が波状に曲げ加工される際に、鋼管の変形力によって芯金が回転したり移動するなどして鋼管内で位置が変動しないようにするためで、鋼管の両側面に当接するようにしてつっかえになるものである。
芯金は、一端が固定されていても、芯金の左右の凸形状が無い場合、鋼管の上面及び下面が波状に曲げ加工される際に、鋼管の変形力によって芯金が回転したり移動するなどして鋼管内で位置が変動してしまう。
したがって、芯金の左右の凸形状によって、芯金が鋼管内の最適な位置に保持されることになり、鋼管の上面及び下面に的確に波状の曲げ加工を施すことができる。
【００１７】
なお、芯金が、断面を十字に形成されているのは、上記理由からであって、上下の凸形状及び左右の凸形状に特徴があるから、この上下左右のそれぞれの凸形状を維持した、例えば断面が六角形などの形状にすることもできる。
ほかには、芯金の上面及び下面が、鋼管の波状に加工される形状に沿う形に波状に形成されており、それに合わせて鋼管が波状に加工されるようにしても良い。
【００１８】
押しダイスと芯金の２種類の治具を用いてプレス機等によって押圧し、鋼管を縮径加工する第１工程は、芯金を差し込んだ鋼管を、鋼管の上面側と下面側から２つの押しダイスで挟んで押圧して縮径加工することで実施される。
それぞれの押しダイスは、２列の凸部が設けられた面を鋼管側に向け、凸部が鋼管に当接するようにして鋼管の上面側と下面側から挟むようにして固定し、プレス機などによって鋼管ごと押しダイスの上から押圧する。
プレス機で押圧する際は、鋼管や押しダイスの位置が水平方向にずれたり、変形してしまわないように側壁等によって固定することが望ましい。
【００１９】
第１工程による縮径加工では、縮径する際に、押しダイスに設けられた２列の凸部が、鋼管の上面と下面の各２箇所の角部が維持されたまま角部を各面の中心側に巻き込むように誘導する。
仮に、角部を上面または下面の中心側に巻き込むように誘導せずに、単純に上方からの押圧力によって鋼管の側面の長さを短く（縮径）しようとすると、角部が潰れてしまう。
そこで、鋼管の上面と下面の各２箇所の角部が鋼管の上面または下面の中心側に巻き込まれるように効果的に誘導する必要がある。
縮径する際に、押しダイスに設けられた２列の凸部が、鋼管の上面と下面の各２箇所の角部が維持されたまま角部を各面の中心側に巻き込むように誘導することで、鋼管の上面と下面の各２箇所の角部が潰れることなく、鋼管の上面と下面の各２箇所の角部が維持されたまま、鋼管の上面及び下面に波状の曲げ加工を施し、鋼管の側面の長さを短くする（縮径する）ことができる。
【００２０】
なお、押しダイスに設けられた２列の凸部は、凸部の先端を楔状に形成することができる。
また、押しダイスに設けられた２列の凸部を、押しダイスの側面側に鋼管の肉厚の２倍の隙間が生じる位置に設けることができる。
これらによって、鋼管の上面と下面の各２箇所の角部が上面または下面の中心側に巻き込まれるように効果的に誘導し、鋼管の角部を潰すことなく、角部が維持されたまま、鋼管の上面及び下面に波状の曲げ加工を施し、鋼管の側面の長さを短くする（縮径する）ことができる。
【００２１】
また、本発明の第２工程は、上型と下型とからなる金型を用いてプレス機等によって押圧し、鋼管を縮径加工する。
金型は、鋼管が縮径される形と同一の隙間が形成された１つの型を、水平方向に切断してできた同一形状の上型と下型とからなる。
下型の上に上型を重ね合わせ、その間の隙間内に鋼管を収容し、金型ごとプレス機等によって押圧し、鋼管を縮径加工する。
下型（上型）は、最奥部から縮径させる長さ分までは内径が若干小さく、入口付近は縮径前の鋼管と同じ径に、隙間が形成されている。
下型（上型）に形成されている隙間の最奥部には、矩形の突起が設けられている。
下型（上型）を上型（下型）との接面側を上方に向けたときの、下型（上型）に設けられた矩形の突起は、各型との接面寄りに位置し、突起の下方と左右の側方に溝が形成されている。
したがって、上型と下型とを重ね合わせたときの、それぞれの矩形の突起は、各隙間の最奥部の中心に位置し、突起の周囲（突起の上方、下方、左右の側方）には溝が形成された状態になる。
【００２２】
第２工程による縮径加工では、第１工程によって波状に加工された面を両側面に向けて、金型の最奥部に設けられた突起の周囲の溝に鋼管の先端が嵌るまで差し込んで縮径する際に、金型の最奥部の中心に設けられた矩形の突起が、鋼管に歪みが生じないように鋼管の先端の波状に加工された両側面を押さえる。
仮に、金型の最奥部に矩形の突起が設けられておらず、金型の最奥部に鋼管の先端を差し込んだときに鋼管の先端が突起の周囲の溝に嵌っていない状態で縮径しようとすると、波状に加工された鋼管の両側面が歪んだり、型ずれしてしまう。
そこで、波状に加工された鋼管の両側面が内側へ寄って歪まないように内側へ寄るのを押さえる必要がある。
金型の最奥部の中心に矩形の突起が設けられ、その周囲に溝が形成されていることで、鋼管を金型の隙間内に収めたときに、鋼管の先端が金型の最奥部に設けられた突起の溝に嵌まるため、波状に加工された鋼管の両側面が内側へ寄るのを押さえ、鋼管の４箇所の角部が維持されたまま、波状に加工された鋼管の両側面が歪んだり、型ずれすることなく、鋼管の側面の長さを短くする（縮径する）ことができる。
【００２３】
また、第１工程において、鋼管の上面及び下面を波状に加工することで、縮径された部分の鋼管が折れたり、鋼管の面同士が接触したり、鋼管に潰れが生じることなく、縮径できる。
【００２４】
このほか、第２工程において、金型の最奥部の中心に設けられた矩形の突起の周囲に形成された溝に鋼管の先端が嵌まるように金型に鋼管が収められることで、鋼管を収めた金型を上面側から下方に押圧する際に、前記の突起が波状に加工された鋼管の両側面が歪みながら内側へ寄るのを押さえ、縮径された部分の鋼管の断面形状に型ずれや、歪みが生じないように縮径できる。
【００２５】
なお、本発明は、予め断面が矩形に成形された鋼管に対して、外圧を加えて鋼管に曲げ加工を施している。
したがって、縮径された部分の鋼管が延伸することはなく、上記のとおり、角部を内側に巻き込むように鋼管の上面及び下面を波状に加工することで、鋼管の肉厚を均一に保ちながら縮径できる。
そのため、縮径された部分の鋼管に局所的な増肉が発生するなどの偏肉が生じることはない。
【００２６】
なお、後記の治具、金型及び鋼管に係る発明における治具と金型は、上記の治具及び金型と同じものであり、上記の治具及び金型に関する説明は、後記の治具、金型及び鋼管に係る発明におけるそれの説明と同じであるため、以下、重複する説明は一部省略してある。
【００２７】
本発明は、
予め断面が矩形に成形された鋼管を縮径するために用いる縮径用治具であって、
長手方向に２列の凸部が設けられた押しダイスと、
一端が固定され、断面が十字の棒状に形成された芯金と、
からなり、
芯金は、固定されていない他端側から、鋼管に内挿されるように鋼管に差し込まれ、
押しダイスは、凸部が鋼管に当接するように、鋼管の上面側と下面側から挟み、
芯金が差し込まれた鋼管ごと、押しダイスの上面側から加えられる押圧力によって、
鋼管の上面及び下面をそれぞれ波状に加工しながら、鋼管の上面と下面の各２箇所の角部を各面の中心側に巻き込むようにして角部を維持したまま、
鋼管の鉛直方向の長さ（側面の長さ）を縮径する
ことを特徴とする縮径用治具である。
【００２８】
本発明は、前記の縮径方法の第１工程に用いられる芯金と押しダイスとからなる縮径用治具である。
押しダイスに設けられた２列の凸部は、楔状に形成することができる。
これにより、鋼管の上面を波状に加工しやすくなる。
また、押しダイスに設けられた２列の凸部は、押しダイスの側面側に鋼管の肉厚の２倍の隙間が生じる位置に設けることができる。
これにより、鋼管の上面側２箇所の角部を残したまま、当該角部と上面の水平位置が下げるように、鋼管の鉛直方向の長さ（右側面及び左側面の長さ）を縮径することができる。
【００２９】
本発明は、
予め断面が矩形に成形された鋼管を縮径するために用いる縮径用金型であって、
最奥部から縮径させる長さ分まで若干内径が小さく、入口付近は縮径前の鋼管と同一の径になるようにして鋼管が縮径される形と同一の隙間が形成され、
隙間の最奥部の中心に矩形の突起が設けられ、その周囲に溝が形成された１つの型を水平方向に切断してできた同一形状の上型と下型とからなり、
隙間の最奥部の突起の周囲の溝に鋼管の先端が嵌るように、鋼管の波状に加工されて縮径された相対する面を両側面に向けて隙間内に鋼管を収め、
鋼管が収められた金型ごと、金型の上面側から加えられる押圧力によって、
鋼管の鉛直方向の長さ（側面の長さ）を縮径する
ことを特徴とする縮径用金型である。
【００３０】
本発明は、前記の縮径方法において、第２工程に用いられる上型と下型とからなる縮径用金型である。
金型は、鋼管が縮径される形と同一の隙間が形成された１つの型を、水平方向に切断してできた同一形状の上型と下型とからなる。
下型の上に上型を重ね合わせ、その間の隙間内に鋼管を収容し、金型ごとプレス機等によって押圧し、鋼管を縮径加工する。
下型（上型）は、最奥部から縮径させる長さ分までは内径が若干小さく、入口付近は縮径前の鋼管と同じ径に、隙間が形成されている。
下型（上型）に形成されている隙間の最奥部には、矩形の突起が設けられている。
下型（上型）を上型（下型）との接面側を上方に向けたときの、下型（上型）に設けられた矩形の突起は、各型との接面寄りに位置し、突起の下方と左右の側方に溝が形成されている。
したがって、上型と下型とを重ね合わせたときの、それぞれの矩形の突起は、各隙間の最奥部の中心に位置し、突起の周囲（突起の上方、下方、左右の側方）には溝が形成された状態になる。
鋼管を縮径するときには、波状に加工された鋼管の左右の側面部分が同じ形状のまま縮むようにすることが必要であるが、金型の最奥部の中心に設けられた突起が無い場合は、波状に加工された側面部分が型ずれを起こしたり、歪んだりすることがある。
そこで、鋼管の先端を前記突起の周囲の溝に嵌めることで、鋼管を縮径させた際に突起が鋼管の波状に加工された側面を押さえて、型ずれや歪みを防ぐことができる。
【００３１】
本発明は、
予め断面が矩形に成形された鋼管を縮径した鋼管であって、
断面が十字の棒状に形成され、一端が固定されている芯金の他端側から、芯金が鋼管に内挿されるように鋼管を芯金に差し込み、
長手方向に２列の凸部が設けられた押しダイスの凸部が鋼管に当接するように、鋼管の上面側と下面側から鋼管を押しダイスで挟み、
芯金が差し込まれた鋼管ごと、押しダイスの上面側から下方に押圧して、
鋼管の上面及び下面をそれぞれ波状に加工しながら、鋼管の上面と下面の各２箇所の角部を各面の中心側に巻き込むようにして角部を維持したまま、
鋼管の鉛直方向の長さ（側面の長さ）を縮径する第１工程と、
最奥部から縮径させる長さ分まで若干内径が小さく、入口付近は縮径前の鋼管と同一の径になるように隙間が形成されており、
隙間の最奥部の中心に矩形の突起が設けられ、その周囲に溝が形成された上型と下型とからなる金型の隙間に、
芯金から引き抜いた鋼管を第１工程によって波状に加工された面が両側面を向くようにして、
金型の最奥部に設けられた突起の周囲の溝に鋼管の先端が嵌るように収め、
鋼管が収められた金型ごと、金型の上面側から下方に押圧して、
鋼管の鉛直方向の長さ（側面の長さ）を縮径する第２工程と、
によって縮径加工されたことを特徴とする鋼管である。
【００３２】
本発明によって縮径された鋼管は、断面が矩形に成形された鋼管を基に、断面が矩形のまま縮径されているため、別の鋼管の開口部に差し込んで連結することができる。
また、縮径された部分の鋼管の断面形状が４つの角部を維持しているため、高い強度を維持したまま、安定した状態で別の鋼管に連結させることができる。
特に、縮径された部分において、鋼管が折れたり、接触や潰れが生じるようなことがなく、鋼管の断面形状に型ずれや、歪みが生じることはない。
さらに、鋼管の１の相対する面は、平板状のまま縮径されるため、別の鋼管と連結させた際に、どの場所でも自由にボルト締めが可能である。
また、鋼管の別の相対する面は、波状に加工されることで偏肉や延伸が生じないほか、別の鋼管と連結させた際に、波状に加工された面の中央付近が別の鋼管に当接するため、この場所においてボルト締めが可能になる。
【発明の効果】
【００３３】
１）予め断面が矩形に成形された鋼管に対して、矩形の断面形状を維持しながら縮径させることができる。
【００３４】
２）押しダイスに設けられた凸部が、鋼管の上面と下面の各２箇所の角部を各面の中心側に巻き込むように誘導して上面及び下面を波状に加工することで、各角部が潰れることなく、角部が残った状態のまま鋼管を縮径できる。
【００３５】
３）金型の最奥部の中心に設けられた矩形の突起の周囲に形成された溝に鋼管の先端を嵌めるようにして鋼管を金型に収めることで、前記突起が、波状に加工された鋼管の両側面が内側へ寄って歪むのを押さえて鋼管を縮径できる。
【００３６】
４）鋼管の角部を残したまま鋼管の上面及び下面を波状に加工することで、縮径された部分の鋼管が折れたり、鋼管の面同士が接触したり、鋼管に潰れが生じることなく、鋼管を縮径できる。
【００３７】
５）一般的なプレス機のみを使用して外圧を加えるだけで、予め断面が矩形に成形された鋼管を縮径できる。
【００３８】
６）一般的なプレス機のみを使用して曲げ加工を施すため、縮径された部分の鋼管が延伸することなく、鋼管の肉厚を均一に保ちながら縮径できる。
【００３９】
７）鋼管の平板状のまま縮径された面は、別の鋼管と連結させた際に、どの場所でも自由にボルト締めが可能であり、鋼管の波状に加工された面も、その中央付近が別の鋼管に当接する形状に加工されているため、この当接する場所においてもボルト締めが可能になる。
【図面の簡単な説明】
【００４０】
【図１】押しダイスの下方斜視図
【図２】芯金の上方斜視図
【図３】金型の下型の上方斜視図
【図４】金型の下型の長手方向の断面図
【図５】第１工程によって鋼管が波状に加工された状態を示す概略図
【図６】第２工程によって鋼管の先端が金型の突起の溝に嵌った状態の先端部分の断面図
【図７】本発明に係る縮径方法によって縮径された鋼管の上方斜視図
【図８】図６のＡ−Ａ線断面図
【発明を実施するための形態】
【００４１】
本発明による縮径用治具及び縮径用金型を図面を用いて説明する。
【００４２】
図１は、押しダイスの下方斜視図である。
押しダイス１は、２列の凸部２が設けられた縮径用治具であり、後記の縮径方法における第１工程に用いる。
押しダイス１は、任意の長さに製造することができ、凸部２は、押しダイス１と同じ長さに形成される。
したがって、凸部２の長手方向の長さが鋼管を縮径する長さに相当し、凸部２が長く形成されている押しダイス１は、鋼管を縮径できる長さが長いことになる。
凸部２は、楔状に形成されている。
【００４３】
図２は、芯金の上方斜視図である。
芯金３は、断面が十字の棒状に形成された縮径用治具であり、後記の縮径方法における第１工程に用いる。
芯金３は、一端を固定して使用する。
【００４４】
図３は、金型の下型の上方斜視図であり、図４は、金型の下型の長手方向の切断面端面図である。
金型４は、鋼管が縮径される形と同一の隙間が形成された１つの型を、水平方向に切断してできた同一形状の上型４ａと下型４ｂとからなる。
下型４ｂ（上型４ａ）は、最奥部から縮径させる長さ分までは内径が若干小さく、入口付近は縮径前の鋼管と同じ径に、隙間が形成されている。
下型４ｂ（上型４ａ）に形成されている隙間の最奥部には、矩形の突起５が設けられている。
下型４ｂ（上型４ａ）を上型４ａ（下型４ｂ）との接面側を上方に向けたときの、下型４ｂ（上型４ａ）に設けられた矩形の突起５は、各型との接面寄りに位置し、突起５の下方と左右の側方に溝６が形成されている。
したがって、上型４ａと下型４ｂとを重ね合わせたときの、それぞれの矩形の突起５は、各隙間の最奥部の中心に位置し、突起５の周囲（突起５の上方、下方、左右の側方）には溝６が形成された状態になる。
上下の型を重ね合わせたときにずれることがないように、下型４ｂの上型４ａとの接面部分に凹部と凸部を設けることもできる。
例えば、下型４ｂの上型４ａとの接面部分に凹部を、上型４ａの下型４ｂとの接面部分に凸部を設けることで、下型４ｂに上型４ａを重ね合わせたときに凸部が凹部に嵌合し、型がずれるのを防ぐことができる。
【００４５】
上記縮径用治具及び縮径用金型を用いた縮径方法の実施工程は、次のとおりである。
本発明における縮径の工程は、第１工程と第２工程とからなる。
【００４６】
図５は、第１工程によって鋼管が波状に加工された状態を示す概略図である。
第１工程は、縮径用治具による縮径工程である。
一端が固定されている芯金３を内挿するように、予め断面が矩形に成形された鋼管７の一端を芯金３に差し込む。
２つの押しダイス１を、鋼管７の上面側、下面側から、芯金３を内挿した鋼管７を挟むように固定する。
それぞれの押しダイス１は、凸部２が鋼管７側を向くようにする。
芯金３を内挿した鋼管７ごと押しダイス１の上からプレス機で押圧する。
押圧された鋼管７は、図５に示す状態になり、鋼管７の角部が潰れることなく、角部を残したまま、角部を上面及び下面の各面の中心側に巻き込むようにして、鋼管７の側面の長さ（図５の上下方向の長さ）を短くする（縮径する）ことができる。
【００４７】
図６は、第２工程によって鋼管７の先端が金型（上型４ａ、下型４ｂ）の突起５の周囲の溝６に嵌った状態の先端部分の断面図である。
第２工程は、縮径用金型による縮径工程である。
芯金３から引き抜いた鋼管７を、波状に加工された面が両側面を向くように、金型（上型４ａ、下型４ｂ）の隙間に鋼管７を収める。
このとき、鋼管７の先端が、金型（上型４ａ、下型４ｂ）の隙間の最奥部に設けられた突起５の周囲の溝６に嵌るように鋼管７を収める。
この状態では、金型の上型４ａと下型４ｂの間には、若干の隙間が生じている。
この隙間が生じている金型を、金型の上型４ａの上面側からプレス機で下方に押圧する。
上型４ａと下型４ｂとの間に生じていた隙間が無くなるまで押圧することで、鋼管７の側面の長さ（図６の上下方向の長さ）を短くする（縮径する）ことができる。
鋼管７の先端が金型（上型４ａ、下型４ｂ）の最奥部に設けられた突起５の周囲の溝６に嵌まることで、波状に加工された鋼管７の両側面が内側へ寄るのを押さえ、鋼管７の両側面が歪んだり、型ずれすることなく、鋼管７の４箇所の角部を維持したまま、鋼管７の側面の長さを短くする（縮径する）ことができる。
【００４８】
以上の実施工程により、一般的なプレス機でも容易に、予め断面が矩形に成形された鋼管を、断面が矩形のまま縮径することができる。
図７及び８は、本発明に係る縮径方法によって縮径された鋼管の上方斜視図と断面図であるが、本発明によって縮径された鋼管は、断面が矩形のまま縮径されているため、別の鋼管の開口部に差し込んで連結することができる。
特に、相対する２つの面は、平板状のまま縮径されるため、別の鋼管と連結させた際に、どの場所でも自由にボルト締めが可能である。
他方の相対する２つの面は、波状に加工されるが、その中央付近が別の鋼管に当接するように加工できるため、この当接する場所においてボルト締めが可能になる。
また、縮径された部分の鋼管の断面形状が４つの角部を維持しているため、高い強度を維持したまま、安定した状態で別の鋼管に連結させることができる。
本発明によれば、縮径された部分において、鋼管が折れたり、接触や潰れが生じるようなことがなく、鋼管の断面形状に型ずれや、歪みが生じることはない。
また、鋼管の先端を、上型及び下型の突起の周囲の溝に嵌めることで、鋼管を縮径させた際に突起が鋼管の波状に加工された側面が歪んで縮径されるのを防ぐことができる。
【符号の説明】
【００４９】
１    押しダイス
２    押しダイスの凸部
３    芯金
４    金型
４ａ  上型
４ｂ  下型
５    金型の突起
６    金型の突起周囲の溝
７    鋼管
【図１】
2014030846.tif 000003
【図２】
2014030846.tif 000004
【図３】
2014030846.tif 000005
【図４】
2014030846.tif 000006
【図５】
2014030846.tif 000007
【図６】
2014030846.tif 000008
【図７】
2014030846.tif 000009
【図８】
2014030846.tif 000010